(57)【要約】  【課題】  フォトリソグラフィー等を用いずに成膜技術のみにより、基体表面に配向した板状体が形成された薄膜構造体を形成し、これにより低コストで耐熱性に優れ、液晶プロジェクタ等に用いるのに十分な特性を備えた偏光子を提供する。  【解決手段】  本発明の薄膜構造体は、表面に直線状凹凸構造を有する透明基体３２上に形成された板状金属４２と板状誘電体５２が接した板状構造体５０である。その板状構造体における板状金属４２の平均間隔（ｄ）、膜厚（Ｈ）、平均幅（Ｗ）、および基体に対する傾斜角を可視光波長領域において十分な偏光性能が得られるように設定する。【選択図】  図２
2005181990.tif 000002
【特許請求の範囲】
【請求項１】
平行な複数の直線状凹凸構造を設けた基体に、基体表面と一定の角度をもち互いに平行な複数の板状金属が形成され、該板状金属の端部が前記直線状凹凸構造の方向に沿って基体に接している薄膜構造体において、前記板状金属の平均間隔（ｄ）、膜厚（Ｈ）、平均幅（Ｗ）、基体に対する傾斜角（θ）が、使用波長がλのとき、それぞれ以下の範囲にあることを特徴とする薄膜構造体。
０．０７λ＜ｄ＜０．２０λ
０．１５λ＜Ｈ＜０．９０λ
０．０５λ＜Ｗ＜０．１８λ
０°≦θ≦２５°
【請求項２】
前記膜厚（Ｈ）が、使用波長がλのとき、
０．１５λ＜Ｈ＜０．５０λ
の範囲にあることを特徴とする請求項１に記載の薄膜構造体。
【請求項３】
前記基体は平行な複数の直線状凹凸構造を設けた基板と、該基板表面に少なくとも１層形成された透明誘電体膜とからなり、前記基板に設けられた直線状凹凸構造の表面形状と、前記透明誘電体膜の表面形状とは異なることを特徴とする請求項１または２に記載の薄膜構造体。
【請求項４】
前記透明誘電体膜の基板凸部の最頂部での膜厚が基板凹部の最底部での膜厚に比して厚いことを特徴とする請求項３に記載の薄膜構造体。
【請求項５】
前記直線状凹凸構造は、その直線方向に垂直な断面が複数の略合同な台形をその下底を基体表面に平行な一直線上に一致させて周期的に配列した形状であり、前記板状金属の端部が前記台形の斜辺に対応する凹凸構造表面に接していることを特徴とする請求項１〜４のいずれか一項に記載の薄膜構造体。
【請求項６】
前記板状金属の端部が前記台形の頂点を挟む２辺に対応する凹凸構造表面の２平面に接していることを特徴とする請求項５に記載の薄膜構造体。
【請求項７】
前記台形の配列周期の２倍の周期で前記板状金属が配列されていることを特徴とする請求項６に記載の薄膜構造体。
【請求項８】
前記直線状凹凸構造は、平板状基板表面に展開したゾル状あるいはゲル状の透明材料を複数の平行な直線状凹凸形状が刻まれている成形型で加圧成形し、焼成することにより形成された構造であることを特徴とする請求項１から７のいずれか一項に記載の薄膜構造体。
【請求項９】
前記直線状凹凸構造は、粒状体を用いて基板表面を摩擦することにより形成された構造であることを特徴とする請求項１から７のいずれか一項に記載の薄膜構造体。
【請求項１０】
前記板状金属の表面の一方の側に板状誘電体が接していることを特徴とする請求項１から７のいずれか一項に記載の薄膜構造体。
【請求項１１】
前記板状誘電体が、二酸化珪素を主成分とする材料であることを特徴とする請求項１０に記載の薄膜構造体。
【請求項１２】
前記板状金属間の空隙部、あるいは板状金属と板状誘電体の間の空隙部が、１．６以下の屈折率を有する透明誘電体で充填被覆されていることを特徴とする請求項１から７のいずれか一項に記載の薄膜構造体。
【請求項１３】
前記薄膜構造体上部表面を覆う透明誘電体膜が形成されていることを特徴とする請求項１から１１のいずれか一項に記載の薄膜構造体。
【請求項１４】
前記板状金属が銀、アルミニウム、銅、白金、またはこれらの各金属を主成分とする合金からなることを特徴とする請求項１〜１２のいずれか一項に記載の薄膜構造体。
【請求項１５】
基板上に形成した直線状凹凸構造の直線方向に対して一定の角度を有し、かつ前記基板の法線に対して斜めの方向から誘電体を構成する元素のイオン、あるいは原子、あるいはクラスタを入射成膜し、同時に前記基板の前記直線を含む法面を挟んで反対側からも同時に誘電体を構成する元素のイオン、あるいは原子、あるいはクラスタを入射成膜して透明誘電体膜を前記基板表面に形成し、続いて前記直線状凹凸構造の直線方向に対して一定の角度を有し、かつ基体表面の法線に対して斜めの方向から金属イオン、あるいは金属原子、あるいは金属クラスタを入射成膜することを特徴とする請求項３に記載の薄膜構造体の製造方法。
【発明の詳細な説明】
【技術分野】
【０００１】
本発明は液晶表示装置、光記録機器、光センサ等に使用される偏光子に関し、とりわけ偏光子として必要な偏光特性を有する薄膜構造体とその製造方法に関する。
【背景技術】
【０００２】
偏光子とは複数の偏光を含む光から特定方向の偏光を取り出す光学素子であるが、各種提案がされ、実用に供されている。例えば、アスペクト比の高い柱状銀粒子がガラス中に分散した偏光ガラス、島状金属層と誘電体層を交互に積層した後に延伸させた偏光子、高分子材料を延伸し配向させた偏光フィルム、誘電体膜と金属膜を交互に積層し、膜の断面方向から光を入射する積層型偏光子などが知られている。
【０００３】
一方、液晶表示技術の分野では、光学系に関する小型化、軽量化、高輝度化などの技術革新が進み、ビジネス用データ表示、ホームシアター用動画表示などの各種用途に液晶表示装置が急速に普及している。特に、ランプの高輝度化、偏光変換素子による光利用効率の向上などにより高輝度化は大きく進展している。
【０００４】
しかし、このような輝度向上対策、小型化対策などによって光学システム内の温度上昇が問題になってきている。そのため、光学部品の耐熱性に対する要求が高まっており、特に高温下での耐久性が必要とされる。
【０００５】
液晶表示装置で使用される偏光板は、特許文献１に示されているような染料を用いた有機フィルムが一般的に用いられている。しかし、これら有機フィルム付き偏光板の耐熱性は、有機材料が用いられていることから本質的に低い。また、耐熱性の高い偏光フィルムとして染料系の偏光フィルムが利用されているが、この種の偏光フィルムは使用波長帯域が狭いため、利用において制約が発生する課題がある。
【０００６】
これらの問題を解決する目的で、ワイヤグリッド型の偏光子の適用が提案されている。ワイヤグリッド型偏光子では、ワイヤが金属、基板がガラスであり、構成材料がすべて無機材料であるので、染料系の偏光子などのような有機材料とは異なり、耐熱性が優れるという特徴を有する。特許文献２および３などに開示されている構造のワイヤグリッド型偏光子は特にこの目的に適している。
【０００７】
しかし、ワイヤグリッド型偏光子の作製には、ワイヤ太さ、ワイヤ間隔などを高精度で制御する必要がある。とくに、可視光対応型のワイヤグリッド型偏光子を作成する場合は、ワイヤと空隙を加えた幅を１６０ｎｍ以下の極微細構造にする必要があることが知られている。そのため、製造技術としてはドライエッチング、フォトリソグラフィなどの技術を用いる必要がある。これらの技術は、必要な設備が高価であり、かつ工程数が多いため、製造コストが高くなる問題点がある。
【０００８】
以上の偏光子の製造はいずれも複雑な工程を必要とするのに対し、成膜工程だけで基体上に偏光分離特性を有する膜を形成することも試みられている。特許文献４には、金属（Ａｌ）と透明誘電体（ＳｉＯ2）を同時に平板状の基板上に相対する斜め方向から蒸着することにより、板状のＡｌとＳｉＯ2が貼り合わされた形で基板上に立った構造体が形成されることが述べられている。貼り合わされた板状体の平均的厚さは５ｎｍ程度、幅は３０ｎｍ程度、高さは１５００ｎｍ程度である。この板状体は蒸着粒子が飛来する方向に対してほぼ直角方向に配向して形成されるため、可視光に対して優れた偏光特性を示したとされている。
【特許文献１】特開２００２−２９６４１７号公報
【特許文献２】米国特許第６１０８１３１号明細書
【特許文献３】米国特許第６１２２１０３号明細書
【特許文献４】特開平４−２１８６６２号公報
【発明の開示】
【発明が解決しようとする課題】
【０００９】
しかしながら、発明者らが追試を行った結果によれば、板状体の構造は基板表面付近と上端付近でまったく異なっていた。基板付近では金属が微粒子化しており、基板近傍には板状構造が形成されない。さらに、基板表面から約５０ｎｍ離れた付近からは板状構造が形成されるが、板状金属の断面形状は基板から遠ざかるにつれて変化し、厚さ方向に広がる傾向が見られた。すなわち、開示されているような膜構造を得ることはできなかった。また、この方法で作製できる偏光膜の消光比は約５ｄＢであり、偏光子としての性能は不十分であり、光通信用、液晶プロジェクタ用などには適用できないレベルである。
【００１０】
本発明はこのような問題を解決するためになされたもので、成膜技術のみにより、基体表面に配向した板状体が形成された構造体を提供し、これにより低コストで特性の優れた偏光子を提供することを目的とする。
【課題を解決するための手段】
【００１１】
本発明は、つぎのような構造を有する薄膜構造体を対象としている。すなわち、平行な複数の直線状凹凸構造を設けた基体に、基体表面と一定の角度をもち互いに平行な複数の板状金属が形成され、この板状金属の端部が前記直線状凹凸構造の方向に沿って基体に接している薄膜構造体である。
【００１２】
このような薄膜構造体において、板状金属の平均間隔（ｄ）、膜厚（Ｈ）、平均幅（Ｗ）、基体に対する傾斜角（θ）を、使用波長がλのとき、それぞれ以下の範囲とする。ここで、傾斜角θは上で定義した基体表面の法線に対する角度であり、θはこの基体表面に対する法線からの傾斜角と定義する。
０．０７λ＜ｄ＜０．２０λ
０．１５λ＜Ｈ＜０．９０λ
０．０５λ＜Ｗ＜０．１８λ
０°≦θ≦２５°
なお、膜厚（Ｈ）は、
０．１５λ＜Ｈ＜０．５０λ
の範囲であることがより好ましい。
【００１３】
このように基体上に平行な複数の金属板を配することにより、偏光特性を生じさせることができる。具体的には、基体表面に平行な複数の直線状凹凸構造を設け、この凹凸構造を利用して基体上に互いに平行な複数の板状金属を配列するように形成する。このような板状金属は成膜技術のみによって形成できるのが特徴である。さらに上記の各関係を満たすことにより、可視光領域においてとくに偏光効果が発揮される。したがってこのような構造体は薄膜偏光子に応用するのにとくに適している。
【００１４】
なお、本発明の基体表面には凹凸構造が形成されているため、微視的にみると基体表面に対する角度は定まらない。しかしこの凹凸構造は微細であるため、基体は巨視的にみれば平板であり、この平板の表面に対する角度は定義できる。そこで、このような巨視的な基体の表面を基体表面と呼び、凹凸構造を考慮した微視的表面を凹凸構造表面と呼んで区別することとする。
【００１５】
上記の基体は平行な複数の直線状凹凸構造を設けた基板と、基板表面に少なくとも１層形成された透明誘電体膜とからなり、基板に設けられた直線状凹凸構造の表面形状と、透明誘電体膜の表面形状とは異なるようにするのが望ましい。
【００１６】
上記のような板状金属を基板上に成長させるためには、基板表面の直線状凹凸構造は、ある程度以上の深さと均一性を必要とする。しかし凹凸構造の製法によっては容易に必要な深さを得られない場合や凹凸構造が不均一になってしまう場合もある。このような場合に、作製した凹凸構造上に透明誘電体膜を成膜することによって、凹凸の深さを助長し、また凹凸の不均一性を均一することができる。
【００１７】
とくに透明誘電体膜の基板凸部の最頂部での膜厚が基板凹部の最底部での膜厚に比して厚いことが望ましい。このような誘電体膜を成膜することにより、もっとも効率的に基板の凹凸の深さを助長することができる。
【００１８】
直線状凹凸構造は、その直線方向に垂直な断面が複数の略合同な台形をその下底を基体表面に平行な一直線上に一致させて周期的に配列した形状であり、板状金属の端部が上記台形の斜辺に対応する凹凸構造表面に接するようにすることが好ましい。
そしてさらに板状金属の端部がこの台形の頂点を挟む２辺に対応する２つの凹凸構造表面に接していることが望ましい。あるいはこの台形の配列周期の２倍の周期で板状金属が配列されていることが好ましい。
【００１９】
上記の直線状凹凸構造は、基板上に展開したゾル状あるいはゲル状の透明材料を複数の平行な直線状凹凸形状が刻まれている成形型で加圧成形し、焼成することにより形成できる。
微細な凹凸構造であっても、成形型の精密加工さえ行えば、繰り返し多数の基体を容易に生産することができる。
【００２０】
また、上記の直線状凹凸構造は、砥粒などの粒状体を用いて基板表面を摩擦することにより、直線状凹凸形状を形成することができる。この方法によれば、さらに低コストで凹凸構造の形成が可能である。
【００２１】
上記の板状金属は、その一方の側面に板状誘電体が接した構造であってもよい。誘電体としては二酸化珪素を主成分とする材料であることが好ましい。このように板状誘電体と板状金属が隣接する構造の場合には、金属が誘電体で保持されておりその微粒子化を抑制することができる。
【００２２】
さらに板状金属間の空隙部、あるいは板状金属と板状誘電体の間の空隙部が、１．６以下の屈折率を有する透明誘電体で充填被覆されていることが望ましく、その透明誘電体としては、二酸化珪素を主成分とする材料であることが好ましい。また薄膜構造体表面を覆う透明誘電体膜を形成することが好ましい。
【００２３】
このように透明誘電体による充填、被覆を実施することにより、上記薄膜構造体の機械的強度が改善され、偏光子を製造する工程での取り扱いが容易になる。また、耐候性を改善することができ、加熱による酸化、微粒子化を抑制することができる。これにより信頼性の高い偏光子を提供できる。また、これら板状体の表面側を無機材料膜で被覆した場合には金属材料の酸化を抑制する機能が付与でき、さらに耐熱性が向上するので好ましい。
【００２４】
なお、板状金属は銀、アルミニウム、銅、白金、またはこれらの各金属を主成分とする合金であるのが好ましい。
【００２５】
上記薄膜構造体を製造する方法としては、表面に平行な複数の直線状凹凸構造を設けた基体に対して、その直線に対して一定の角度を有し、かつ基体の巨視的表面の法線に対して斜めの方向から金属イオン、あるいは金属原子、あるいは金属クラスタを入射成膜する。さらに上記の手順と同時に、あるいは続いて基体の直線状凹凸構造に関して上記の一定の角度を有する方向と相対する方向から、かつ基板の巨視的表面の法線に対して斜めの方向から金属イオン、あるいは金属原子、あるいは金属クラスタを入射成膜してもよい。なお、ここで基板はガラス板などの平板状部材であり、その表面の凹凸構造体を形成したもの全体を基体と呼んでいる。
【００２６】
板状誘電体を有する構造体を製造する場合には、上記板状金属の成膜と同時に、あるいは続いて基体の直線状凹凸構造に関して上記の一定の角度を有する方向と相対する方向から、かつ基板の巨視的表面の法線に対して斜めの方向から誘電体を構成する元素のイオン、あるいは原子、あるいはクラスタを入射成膜する。
【００２７】
これらの製造方法は、真空成膜法を基礎にしているため、製造工程は単純であり、また大面積に成膜できるので単位面積当たりの製造コストを抑制できる。
上記のように砥粒などの粒状体を用いて基板表面を摩擦する方法で凹凸を形成する場合には、非常に低コストで凹凸形成が可能であるが、上記のような成膜法によって板状金属を形成するのに十分な深さを有する凹凸形状が得ることができない問題がある。
【００２８】
このような場合、直線状凹凸構造の凹凸直線方向に対して一定の角度を有し、かつ基体表面の法線に対して斜めの方向から誘電体を構成する元素のイオン、あるいは原子、あるいはクラスタを入射成膜し、同時に凹凸直線を含む法面を挟んだ反対側からも同時に誘電体を構成する元素のイオン、あるいは原子、あるいはクラスタを入射成膜する。
【００２９】
この方法によって凹凸深さを大きくすることができ、形状の整った板状金属が形成しやすくなる。また、上記誘電体膜の厚みを調整することにより、凹凸形状の不均一性を均一化することが可能となる。
【発明の効果】
【００３０】
本発明によれば、成膜工程により基体上に優れた偏光分離特性を有し、かつ優れた熱的耐久性を有する膜を形成できる。また、フォトリソグラフィー工程を含まないので安価に、大面積の偏光子を作製することができる。また、光学部品上に偏光子を直接形成できる。
【発明を実施するための最良の形態】
【００３１】
本発明の薄膜偏光子は、表面に微細凹凸構造を有する基体に斜入射成膜することにより、蒸発粒子の入射方向から見たときに影になる部分には成膜されないことを利用して製造される。本発明者らは、誘電体材料と金属材料とでお互いに固溶しない材料の組み合わせを選択し、これら２つの材料を同時に凹凸構造と一定角度を有する方向で、かつ基体の巨視的表面の法線に対して斜め方向から入射して成膜すると２種材料が分相し、それぞれの材料の板状構造膜が互いに接することを見出した。
【００３２】
ここで基体の巨視的表面とは、つぎの意味をもつ。基体表面は凹凸構造を有するので、厳密には種々の方向をもった面からなっている。しかし巨視的にみて基体が平板状であれば、その巨視的な表面の方向は決定でき、ここではそのような平面を基体表面と呼び、微視的な凹凸構造の表面は凹凸構造表面と呼んで区別する。
【００３３】
さらに、本発明者らは、金属材料を同時に凹凸構造と一定角度を有する方向で、基体表面の法線に対して斜め方向から入射して成膜すると、板状構造金属膜が凹凸構造の頂点を中心にして垂直に立つことを見出した。
【００３４】
基板の凹凸構造を作成する方法としては、成形法が簡便で好ましい。金属アルコキシドなどのゾル状あるいはゲル状の透明材料を基板上に塗布し、複数の平行な直線状凹凸形状が刻まれている成形型で加圧成形し、焼成することにより、二酸化珪素を主成分とする耐候性に優れた凹凸構造を得ることができる。このほか、樹脂材料にも成形法が適用できることは周知の通りである。
【００３５】
しかしこの方法に特に限定されるものではない。他の手段の一つとして、フォトリソグラフィーの手法を用いることができる。その際に、パターンを形成する手法として電子線描画、干渉露光などの手法を用いることができる。これらの手法でフォトレジストなどを露光し、現像してパターン形成したフォトレジスト等をマスクとして基板材料をエッチングすることにより、所望の微細凹凸構造を得ることができる。
【００３６】
また、砥粒などを用いて基板表面を研磨することにより、形成できる表面凹凸も利用することができる。ただし一般に、このような方法で凹凸基板を作成すると、深い凹凸形状を得ることは困難である。特に、砥粒などを用いて凹凸を作成する場合には浅い凹凸しか形成できない。
【００３７】
このような場合には、透明誘電体材料を凹凸構造と一定角度を有する方向で、基体表面の法線に対して斜め方向から入射して成膜すると、板状構造透明誘電体膜が凹凸構造を助長することができることを見出した。さらに、基板法面を挟んで相対する２方向から同時であり、一定角度を有する方向で誘電体材料を入射することで凹凸構造を助長できることを見出した。
【００３８】
この方法を用いることによって、深さの浅い凹凸構造を透明誘電体膜によって深さの深い凹凸構造に改良することが可能であり、このような膜付き基板上に金属を斜め方向から成膜することにより、偏光機能を有する薄膜構造体を作成することが容易になる。
【００３９】
空隙部が存在するワイヤグリッド型の偏光子では、偏光特性を発現している板状金属が酸化また微粒子化されるという耐久性上の問題点がある。本発明の薄膜構造体においても、板状金属の間には空隙が存在するので、同様に問題が生じる。この問題を解決する手段として、本発明では薄膜偏光子を作製後にＳｉＯ2、Ａｌ2Ｏ3、ＳｉＯxＮy、Ｓｉ3Ｎ4などの各種材料で薄膜偏光子の空隙部を充填する方法を用いることができる。特に、上記の透明無機材料であるＳｉＯ2を空隙部に注入すれば、耐久性を著しく向上させることが可能であり好ましい。ただし、被覆方法は限定されるものではなく、液体塗布法、化学的気相成長、物理的成膜手法など様々な方法が適用可能であり、方法は限定されない。
【００４０】
なお、液晶表示装置で使用される偏光膜に求められる特性は、偏光度、および直線偏光に対する最大透過率である。偏光度は次の式で算出される物性値である。
偏光度（％）＝（Ｉmax−Ｉmin）／（Ｉmax＋Ｉmin）×１００％
ここで、Ｉmaxは直線偏光に対する最大透過率、Ｉminは直線偏光に対する最小透過率である。また、これら透過率、偏光度の光学特性の波長依存性が小さく、入射角度依存性が小さい方が実用的には使いやすくて好ましい。
【００４１】
以下に具体的な実施例について図を用いて説明する。図中、同一部材は同一符合で示し、説明を省略する場合がある。
［実施例１］
本実施例では直線状凹凸構造を成形法によって作製する。図１はこの場合に使用する成形型と作製された直線状凹凸構造の直線方向に対して垂直な断面形状を種々の場合について示している。スピンコータを用いて石英ガラス板上にテトラエトキシシラン（ＴＥＯＳ）系ゾル膜を塗布し、本実施例では、図１（ａ）に示す断面形状の成形型２２を押し当てる。この状態で加熱・乾燥を行い、その後に成形型を離型する。このような作業の後に、６００℃に加熱することにより、ＳｉＯ2を主成分とする凹凸構造膜３２をガラス基板７０上に形成した。
【００４２】
つぎに、図１０に示す遠距離スパッタリング装置のマグネトロンカソード１にＡｇＰｄ合金ターゲット（Ｐｄ：２ｗｔ％添加）を取り付け、マグネトロンカソード２に二酸化珪素（ＳｉＯ2）ターゲットを取り付けた。図１０に示す基体１０の位置に上記の凹凸構造付石英ガラス基板を取り付けた。マグネトロンカソード１は基体１０の法線方向に対して８０°傾斜させ、マグネトロンカソード２は８０°傾斜させた位置にそれぞれ配置した。
【００４３】
その後、ロータリーポンプおよびクライオポンプを用いて、スパッタ室２０内部の圧力を約１×１０-4Ｐａまで排気した。ターゲット室１１にアルゴンガスを導入し、ターゲット室１２に２％酸素混合のアルゴンガスを導入した。その時にスパッタ室内部の圧力は、３×１０-2Ｐａであった。その後、マグネトロンカソード１に直流電源により負電圧を印加し、グロー放電を起こさせた。さらに、マグネトロンカソード２には高周波（周波数、１３．５６ＭＨｚ）を印加し、グロー放電を発生させた。
【００４４】
つぎに、基体１０の表面上で、ＡｇＰｄの堆積速度（板状金属の成長速度）が１０ｎｍ／ｍｉｎになるようにマグネトロンカソード１に供給する電力を調整した。また、マグネトロンカソード２に供給する高周波電力を調整し、基体１０の表面上でのＳｉＯ2膜の堆積速度が１０ｎｍ／ｍｉｎになるようにした。
【００４５】
続いて、マグネトロンカソード１、およびマグネトロンカソード２の前面に取り付けられているシャッタ６、７を同時に開放して成膜を開始し、約２０分間放置した。２０分後に前記２個のシャッタ６、７を同時に閉じ、成膜を終了した。
【００４６】
このようにして、得られた試料の断面構造を透過型電子顕微鏡（ＴＥＭ）で観察したところ、図２の斜視図に示すような構造であった。凹凸構造膜３２（石英ガラス基板は図示を省略している）上に、ＳｉＯ2を主成分とする板状誘電体５２と、ＡｇＰｄ合金（Ｐｄ：２ｗｔ％添加）を主成分とする板状金属４２とが互いに接した状態で、凹凸構造膜３２の凸部に整列して並んでいる。
【００４７】
この板状構造体５０は基体表面（凹凸構造膜３２を巨視的に見た場合の表面）に対してほぼ垂直に立った状態となり、各板状構造体の間には空隙部分６２が存在する。ＴＥＭで観察した断面構造から、該板状金属の平均間隔（ｄ）、膜厚すなわち高さ（Ｈ）、幅（Ｗ）、傾斜角（θ）を求めたところ、
ｄ＝７５ｎｍ（λ＝５５０ｎｍの場合、０．１４λに相当）
Ｗ＝５０ｎｍ（λ＝５５０ｎｍの場合、０．０９λに相当）
Ｈ＝２００ｎｍ（λ＝５５０ｎｍの場合、０．３６λに相当）
θ＝０°
の形状であった。傾斜角θは上記同様に基板の巨視的表面の法線に対する角度で定義する。
【００４８】
入射光波長６３２．８ｎｍでの偏光度を測定したところ、９９．９％以上であり、ＴＭ偏光に対する透過率は８８．２％と十分に高かった。また、４００ｎｍ、５５０ｎｍ、７００ｎｍでの各波長での測定結果を表１に示す、いずれの波長でも高い偏光度、高い透過率を有していることが分かる。
【００４９】
［実施例２］
本実施例では、実施例１で作製した板状構造体の表面を覆うようにさらに膜厚約１００ｎｍのＳｉＯ2膜をスパッタリング法により形成した。このような状態で入射光波長６３２．８ｎｍでの偏光度を測定したところ、９９．９％以上であり、ＴＭ偏光に対する透過率は８９．７％と十分に高かった。表１に示すように、他の波長においても同様な特性であった。
【００５０】
前述の試料を大気中で５００℃、１時間焼成を行った。その後に光学測定を行った結果も表１に示す。加熱前とほぼ同じ光学特性が維持されており、板状構造体を誘電体膜で覆うことにより、非常に高い耐熱性を付与できることが分かった。
【００５１】
〔実施例３〕
本実施例では、アルミノケイ酸塩ガラス基板の表面を砥粒（粒径；１００ｎｍ）を用いて研磨する方法により、ガラス表面上に直線状の凹凸を形成した。この基板の表面凹凸の概略構造は、実施例１の場合と同様の形状であったが、凹凸の深さが非常に浅く、平均的な深さが約１５ｎｍであった。なお、平均的な凹凸周期は１３０ｎｍであった。
【００５２】
この凹凸深さを表面に被膜を設けて強調するため、次のような工程を加えた。図８に示す遠距離スパッタリング装置のマグネトロンカソード１、カソード２の両方に硼素（Ｂ）ドープ珪素（Ｓｉ）ターゲットを取り付けた。図８に示す基体１０の位置に上記の凹凸構造を有するガラス基板を取り付けた。マグネトロンカソード１は取り付けた基板の法線方向に対して８０°傾斜させ、マグネトロンカソード２は８０°傾斜させた位置にそれぞれ配置した。
【００５３】
その後、ロータリーポンプおよびクライオポンプを用いて、スパッタ室２０内部の圧力を約１×１０-4Ｐａまで排気した。ターゲット室１１およびターゲット室１２に２０％アルゴン混合の酸素ガスを導入した。その時にスパッタ室内部の圧力は、３×１０-2Ｐａであった。その後、マグネトロンカソード１およびにマグネトロンカソード２に直流パルス電源により負電圧を印加し、グロー放電を起こさせた。
【００５４】
つぎに、ガラス基板の表面上で、ＳｉＯ2の堆積速度が１０ｎｍ／ｍｉｎになるようにマグネトロンカソード１およびマグネトロンカソード２に供給する電力を調整した。
続いて、マグネトロンカソード１、およびマグネトロンカソード２の前面に取り付けられているシャッタ６、７を同時に開放して成膜を開始し、約５分間放置した。５分後に前記２個のシャッタ６、７を同時に閉じ、成膜を終了した。
【００５５】
このようにして得られた基体の断面構造を、透過型電子顕微鏡（ＴＥＭ）で観察したところ、図３に示すような断面構造であった。凹凸構造付きガラス基板７２の凸部に形成されたＳｉＯ2からなる透明誘電体膜７４の膜厚は凹部に形成された膜の厚さに比べて厚くなっている。凹凸の平均的な深さは約５０ｎｍとなり、凹凸構造付きガラス基板７２自体の凹凸の深さ１５ｎｍに比して深く、凹凸形状が周期を保って深さが助長される結果が得られた。
【００５６】
つぎに、実施例１と同様の条件でＡｇＰｄとＳｉＯ2を同時成膜した。得られた試料の断面構造を透過型電子顕微鏡（ＴＥＭ）で観察したところ、図４の斜視図に示すような構造であった。なお、基板７２の凹凸構造を助長するために形成した透明誘電体膜７４の断面形状は特徴を明確にするため、凹凸を誇張して示している。ＳｉＯ2を主成分とする板状誘電体５２と、ＡｇＰｄ合金を主成分とする板状金属４２とが互いに接した状態で、基体の凸部に整列して並んでいる。
【００５７】
この板状構造体は基体を巨視的に見た表面に垂直に立った状態となり、各板状構造体の間には空隙部分が存在する。ＴＥＭで観察した断面構造から、該板状金属の平均間隔（ｄ）、膜厚（Ｈ）、幅（Ｗ）、傾斜角（θ）を求めたところ、
ｄ＝７５ｎｍ（λ＝５５０ｎｍの場合、０．１４λに相当）
Ｗ＝５０ｎｍ（λ＝５５０ｎｍの場合、０．０９λに相当）
Ｈ＝２００ｎｍ（λ＝５５０ｎｍの場合、０．３６λに相当）
θ＝０°
の形状であった。
【００５８】
入射光波長６３２．８ｎｍでの偏光度を測定したところ、９９．９％以上であり、ＴＭ偏光に対する透過率は８９．１％と十分に高かった。また、４００ｎｍ、５５０ｎｍ、７００ｎｍでの各波長での測定結果を表１に示す、いずれの波長でも高い偏光度、高い透過率を有していることが分かる。
【００５９】
［実施例４］
実施例１と同様の方法で、基体表面に凹凸構造膜、成膜の際の金属粒子の入射角度、誘電体を構成する粒子の入射角度を変更することにより各種薄膜構造体を作製した。
実施例４では、図１（ｂ）に示す成形型２４を用いて凹凸構造膜３４を基板上に形成した。この基体を用いて両斜め方向からＡｇＰｄ粒子を入射させたところ、図５に示すような形状の板状金属４４が、基体表面凸部の斜面の両側に接して形成された。
【００６０】
［実施例５］
実施例５では、図１（ｃ）に示す成形型２６を用いて凹凸構造膜３６上に形成した。この基体を用いて斜め１方向からＡｇＰｄ粒子を入射させたところ、図６に示すような形状の板状金属４６が、基体表面の片側の斜面に接し、かつ基体の巨視的表面の法線方向に対して傾斜して形成された。
【００６１】
［実施例６］
実施例６では、実施例４同様の成形型２４を用いて凹凸構造膜３４を形成した。つぎに、ＡｇＰｄとＳｉＯ2のターゲットを基体１０の法線方向に対してそれぞれ４５°と８０°傾斜させた位置にそれぞれ配置した。その他は実施例１と同様の条件で成膜を行ったところ、図７に示すようなＳｉＯ2を主成分とする板状誘電体５８と、ＡｇＰｄを主成分とする板状金属４８とが互いに接した状態で、凹凸構造膜３４の凸部斜面の両側にそれぞれ接し、互いに貼り合わされた状態で形成されている。この板状構造体は基体表面（凹凸構造膜３４を巨視的に見た場合の表面）の法線に対して傾斜した状態となった。
【００６２】
実施例４〜６の板状構造体の形状および寸法を求め、さらに、波長が４００ｎｍ、５５０ｎｍ、７００ｎｍの各光に対する偏光度およびＴＭ偏光に対する透過率を測定した。結果を表１にまとめて示す。各構造体とも９０％以上の偏光度、５０％以上のＴＭ偏光に対する透過率を有し、いずれも高い偏光分離性能および高い透過率を有している。
【００６３】
［実施例７］
本実施例では、図１（ｄ）に示す台形型断面形状の成形型２８を用いて凹凸構造膜３８を形成した。つぎに、実施例１と同様の条件でＡｇＰｄとＳｉＯ2を同時成膜した。ただしＡｇＰｄ合金はＰｄを１０ｗｔ％添加したものを使用した。得られた試料の断面構造をＴＥＭ観察したところ、図８の斜視図に示すような構造であった。ＳｉＯ2を主成分とする板状誘電体５８と、ＡｇＰｄ合金を主成分とする板状金属４８とが互いに接した状態で、基体の凸部に整列して並んでいる。ただし、実施例１の場合等と大きく異なる点は基体の凹凸周期の２倍の繰り返し周期で板状構造体が形成されている点である。基体の台形部分の斜面と上底部分の平面上とに板状誘電体と板状金属が交互に形成されるためである。基体の加工周期より微細な構造を形成することができるのが特徴である。
【００６４】
［実施例８］
本実施例では、実施例３同様に、アルミノケイ酸塩ガラス基板の表面を砥粒を用いて研磨する方法により、ガラス表面上に直線状の凹凸を形成した。この凹凸構造基板７３の表面凹凸の概略構造は、図９に示すように基板表面の平坦部を残した台形状とした。この場合も凹部の深さが非常に浅く、平均的な深さが約１５ｎｍであった。なお、平均的な凹凸周期は１３０ｎｍであった。
【００６５】
この凹凸深さを表面に被膜を設けて強調するため、実施例３同様に透明誘電体膜（ＳｉＯ2膜）７５を形成した。表面凹凸は実施例３の場合同様に、深さが約５０ｎｍと大きくなった。ただし、実施例３とは異なって台形の斜辺と上底が交わる部分で誘電体膜７５の膜厚が厚くなっている。このため、誘電体膜７５は凹凸深さを助長するだけでなく、凹凸構造の周期も基板の凹凸周期の２倍に増加させる役割を果たしている。
【００６６】
つぎに、実施例１と同様の条件でＡｇＰｄとＳｉＯ2を同時成膜した。得られた試料の断面構造をＴＥＭ観察したところ、図９に示すような構造であった。ＳｉＯ2を主成分とする板状誘電体５９と、ＡｇＰｄ合金を主成分とする板状金属４９とが互いに接した状態で、基体の凸部に整列して並んでいる。板状構造体の周期は基体表面、すなわち誘電体膜７５の凹凸周期と一致している。
【００６７】
［比較例１］
石英ガラス基板上にエポキシ系の紫外線硬化樹脂を滴下し、図１（ａ）にしめす形状の凹凸構造が形成されている成形型２２で押圧する。この状態で紫外線を約２分間照射し、その後、離型した。このような作業により、ガラス基板７０上にエポキシ樹脂からなる凹凸構造膜３２を形成した。
【００６８】
図１４に示すマグネトロンスパッタリング装置のマグネトロンカソード１０１に金（Ａｕ）ターゲットを取り付け、マグネトロンカソード１０２にＳｉＯ2ターゲットを取り付けた。図１４に示す基体１１０の位置に凹凸構造が形成された石英ガラス基板を取り付けた。
【００６９】
その後、ロータリーポンプおよびクライオポンプを用いて、スパッタ室１２０内部の圧力を約１×１０-4Ｐａまで排気した。マグネトロンカソード１０１にアルゴンガスをガス導入管１０３より供給し、マグネトロンカソード１０２に５％酸素混合のアルゴンガスをガス導入管１０４より供給した。その時にスパッタ室１２０内部の圧力は、５×１０-1Ｐａであった。この圧力下での平均自由行程は約３０ｍｍである。この程度の平均自由行程では、スパッタ粒子が基板に到達前にガス分子により散乱され、粒子が飛行する際の方向性は失われる。
【００７０】
次いでマグネトロンカソード１０１に直流電源により負電圧を印加し、グロー放電を起こさせた。さらに、マグネトロンカソード１０２には高周波（周波数、１３．５６ＭＨｚ）を印加し、グロー放電を発生させた。
つぎに、基体１１０の表面上で、金の堆積速度が７ｎｍ／ｍｉｎになるようにマグネトロンカソード１０１に供給する電力を調整した。また、マグネトロンカソード１０２に供給する高周波電力を調整し、基体１１０の表面上でのＳｉＯ2膜の堆積速度が７ｎｍ／ｍｉｎになるようにした。
【００７１】
続いて、マグネトロンカソード１０１、およびマグネトロンカソード１０２の前面に取り付けられているシャッタ（図示しない）を同時に開放して成膜を開始し、約２５分間放置した。９０分後に前記２個のシャッタを同時に閉じ、成膜を終了した。
このようにして得られた試料の断面構造を透過型電子顕微鏡で観察したところ、ＳｉＯ2膜中に粒状のＡｕ微粒子が分散している構造であった。入射光波長５５０ｎｍでの偏光度を測定したところ３４．０％であり、ＴＭ偏光の透過率は２４．５％であった。
基板に凹凸構造が形成されていても、平均自由行程が短い条件での成膜で、粒子が飛行する際の方向性は失われている場合には、得られる偏光特性は小さく、偏光子としては使用できない。
【００７２】
［比較例２］
図１２に示すような円錐構造の凹凸を有する透明基板上に、実施例１と同様の方法で成膜を実施した。このようにして得られた試料の断面構造を透過型電子顕微鏡で観察したところ、円錐の頂点にＳｉＯ2とＡｇＰｄからなる柱状構造が存在し、その他の部分では、明瞭な構造は観察されなかった。入射光波長５５０ｎｍでの偏光度を測定したところ５％であり、ＴＭ偏光の透過率は８．７％であった。
基板に凹凸構造が形成されていてもそれに方向性がない場合には、平均自由工程が十分長い条件で成膜を行っても、得られる偏光特性は小さく、可視光用の偏光子としては使用できない。
【００７３】
［比較例３］
石英ガラス基板上にエポキシ系の紫外線硬化樹脂を滴下し、図１（ａ）にしめす形状の凹凸構造が形成されている成形型２２で押圧する。この状態で紫外線を約２分間照射し、その後、離型した。このような作業により、ガラス基板７０上に凹凸を形状を有するエポキシ樹脂からなる凹凸構造膜３２を形成した。
【００７４】
つぎに、図１０に示す遠距離スパッタリング装置のマグネトロンカソード１に銅（Ｃｕ）ターゲットを取り付け、マグネトロンカソード２にＳｉＯ2ターゲットを取り付けた。マグネトロンカソード１は基体１０の法線方向に対して８０°傾斜させ、マグネトロンカソード２は８０°傾斜させた位置にそれぞれ配置した。
排気後、ターゲット室１１にアルゴンガスを導入し、ターゲット室１２に５％酸素混合のアルゴンガスを導入した。その時にスパッタ室内部の圧力は、３×１０-2Ｐａであった。
【００７５】
つぎに、基体１０の表面上で、銅の堆積速度（板状金属の長さの成長速度）が５．５ｎｍ／ｍｉｎになるようにマグネトロンカソード１に供給する電力を調整した。また、マグネトロンカソード２に供給する高周波電力を調整し、基体１０の表面上でのＳｉＯ２膜の堆積速度が５．５ｎｍ／ｍｉｎになるようにした。
【００７６】
続いて、マグネトロンカソード１、およびマグネトロンカソード２の前面に取り付けられているシャッタ６、７を同時に開放して成膜を開始し、約４０分間放置した。４０分後に前記２個のシャッタ６、７を同時に閉じ、成膜を終了した。
【００７７】
このようにして、得られた試料の断面構造を透過型電子顕微鏡で観察したところ、図２の断面模式図に示すような構造であった。樹脂製凹凸構造膜３２付き石英ガラス基板上にＳｉＯ2を主成分とする板状誘電体５２と、Ｃｕを主成分とする板状の金属４２とが互いに接した状態で、基体の凹凸構造の凸部に整列して並んでいる。
【００７８】
この板状構造体は基板３２表面の法線に対して平行に立った状態となり、各板状構造体の間には空隙部分が存在する。透過電子顕微鏡で観察した断面構造から、該凹凸の周期間隔（ｄ）、膜厚（Ｈ）、金属幅（Ｗ）、金属膜の傾斜角（θ）を求めたところ、
ｄ＝６３ｎｍ（λ＝５５０ｎｍの場合、０．１１λ）
Ｗ＝３５ｎｍ（λ＝５５０ｎｍの場合、０．０６λ）
Ｈ＝３９６ｎｍ（λ＝５５０ｎｍの場合、０．７２λ）
θ＝０°
の形状であった。
【００７９】
入射光波長が４００ｎｍ、５５０ｎｍ、７００ｎｍの各３波長で偏光度を測定したところ、いずれの波長でも９９．９％であった。しかしＴＭ偏光の透過率は、２８．２％、５０．８％、８９．９％であり、とくに波長４００ｎｍの透過率は、３０％以下で低い値であった。
【００８０】
［比較例４］
実施例３同様にアルミノケイ酸塩ガラス板の表面上を砥粒（粒径；１００ｎｍ）を用いて研磨し、ガラス表面上に直線状の凹凸を形成した。この基体７２上に直接、実施例１と同様の条件でＡｇＰｄとＳｉＯ2を成膜した。
【００８１】
このようにして、得られた試料の断面構造を透過型電子顕微鏡（ＴＥＭ）で観察したところ、おおよそ図１３の斜視図に示すような構造であった。ＳｉＯ2を主成分とする板状誘電体５９と、ＡｇＰｄ合金（Ｐｄ：２ｗｔ％添加）を主成分とする板状金属４９とが互いに接した状態で、凹凸構造基板７２の凸部に整列して並んでいる。この板状構造体は基板を巨視的に見た表面の法線に対して平行に立った状態となり、各板状構造体の間には空隙部分が存在する。しかし、基板の凹部に相当する部分では、ＡｇＰｄとＳｉＯ2膜が混合しており、ＳｉＯ2膜中にＡｇＰｄ微粒子が形成された層６８が形成されている。
【００８２】
入射光波長６３２．８ｎｍでの偏光度を測定したところ、９０．２％以上であったが、ＴＭ偏光に対する透過率は３２％と低かった。また、４００ｎｍ、５５０ｎｍ、７００ｎｍでの各波長での測定結果を表１に示す、いずれの波長でも高い偏光度を示すが、透過率は低いことが分かる。
【００８３】
［比較例５〜７］
実施例１と同様の方法で薄膜構造体を作製した。ただし、その際に成形型の形状を変更することにより基体表面の凹凸形状を変更し、さらに成膜の際の金属粒子の入射角度、誘電体を構成する粒子の入射角度をそれぞれ変更することにより各種の薄膜構造体を作製した。これらの断面形状を断面ＴＥＭの手法で観察し、凹凸構造の形状および寸法を求めた。
【００８４】
さらに、波長が４００ｎｍ，５５０ｎｍ、７００ｎｍの光に対する偏光度およびＴＭ偏光の透過率を測定した。結果は表１に示すように、いずれも９０％以下の偏光度、もしくはＴＭ偏光の透過率が５０％以下であり、いずれも偏光子として使用するためには不十分な性能であることが分かる。すなわち、図２あるいは図４〜９に示すような構造体が形成できても、その寸法形状が適切でないと、所定の波長における偏光分離特性は発揮されない。
【００８５】
上記の実施例、比較例を勘案すると、薄膜構造体を薄膜偏光子に適用する場合、板状金属の平均間隔（ｄ）、膜厚（Ｈ）、平均幅（Ｗ）、基体に対する傾斜角（θ）には、好ましい値の範囲が存在することがわかる。好ましい範囲は使用波長（λ）に関係している。使用する光の波長によって、薄膜構造体の形状、寸法をそれぞれ下記の範囲内とすることにより、使用波長における偏光特性を向上させることができる。
０．０７λ＜ｄ＜０．２０λ
０．１５λ＜Ｈ＜０．９０λ
０．０５λ＜Ｗ＜０．１８λ
０°≦θ≦２５°
【００８６】
上記形状の薄膜構造体を得るため、基体に平行に設ける直線状凹凸構造は、その直線に垂直な断面で見た場合に頂点を有する形状であれば特に限定されるものではないが、断面が三角形の１頂点と２辺からなる凸部を有することが好ましい。このとき、凸部の頂点と凸部の頂点の間隔が、上記ｄと同等な範囲となるように製作することが望ましい。
【００８７】
また、断面が台形の上底と２斜辺からなる凸部であってもよい。この場合は、凸部の周期は上記ｄの２倍になるように形成すればよく、基板上の凹凸構造の加工は容易である。しかし、すべての凸部の間隔に一定周期がある必要はない。むしろ、全ての凸部頂点と凸部頂点の間隔がばらついている方が、挿入損失を低減できるため好ましい。
【００８８】
基体表面にこのような凹凸構造を設ける手段としては、上記の方法の他、電子線描画装置を用いたフォトリソ加工などの手法を用いることができる。
【００８９】
本発明における誘電体層として上記実施例ではＳｉＯ2を例示したが、使用波長領域で透明な材料で、かつ屈折率が低ければ特に問題はない。したがって、ＳｉＯ2、ＳｉＯxＮy、Ａｌ2Ｏ3、ＭｇＦ2、ＭｇＯなどは上記の遠距離スパッタリングで成膜ができ、適用可能である。ただし、挿入損失を小さくするためには、屈折率が低い方が好ましく、ＭｇＦ2，ＳｉＯ2、ＳｉＯxＮyなどがとくに好ましい。
【００９０】
本発明における金属としては、銀、白金、銅、アルミニウムなどの単体金属の他、銀−パラジウム合金、金−銅合金、銀−亜鉛合金、銀−アルミニウム合金、アルミニウム-ネオジウム合金などを利用できる。
また、誘電体材料と金属材料の選定で、お互いに固溶する組み合わせの選定は好ましくない。この場合には、金属と誘電体が混合するために所望の板状構造膜が得られなくなる。
【００９１】
本発明の板状構造体の形成には高温プロセスを必要としない。このため基体の材料はとくに限定されることはなく、石英ガラス、シリコン、硼珪酸ガラス、ソーダライムガラスなどの他、樹脂材料を用いることができる。
【００９２】
さらに、基体の断面形状もとくに限定されることはなく、上記実施例に示した図１（ａ）〜（ｄ）に示す形状に限られない。波形など曲線状凹凸構造であってもよい。曲面を有するレンズ表面や、プリズムなどの光学部品上にも、それらに熱的損傷を与えることなく直接形成することが可能である。
【００９３】
成膜方法としては、上述のように堆積させる材料の粒子を方向性をもって供給できる方法であればよい。上述の方法の他、イオンビームスパッタリングやコリメータ付きのマグネトロンスパッタリングなどの各種物理成膜方法はこの条件に適合する。
【００９４】
図１１に示すようなイオンビームスパッタ法は、成膜中のターゲットと基板の間のガス圧力が低く（約１×１０-2Ｐａ）、平均自由工程が長いので好ましい。このイオンビームスパッタ装置８０は装置内を一排気系で比較的低圧に排気する。複数のイオンガン８１、８２、８３からイオンビームをターゲット９１、９２、９３にそれぞれ照射し、基体９０上に薄膜を形成する。成膜はシャッタ８６によって制御する。しかしこのイオンビームスパッタリングは、イオンガンとターゲットの両方が必要であり装置が複雑である。適切なイオンビーム入射角度を設定するためには、装置の設計、製作が煩雑になるという難点がある。
【００９５】
図１４に示すような通常のマグネトロンスパッタリングのプロセス圧力は０．１Ｐａ以上である。したがって比較例１に示したように板状構造の膜は得られにくい。このような通常のマグネトロンスパッタリング装置を使用する場合には、図１５に示すようにスパッタターゲットと基板の間に蒸発粒子の向きを揃えるためのコリメータ１０８を挿入するなどの工夫が必要となる。
【００９６】
【表１】
2005181990.tif 000003
【図面の簡単な説明】
【００９７】
【図１】本発明の基体の凹凸構造、およびそれを作製する成形型の断面模式図である。
【図２】本発明の薄膜構造体の模式図である。
【図３】凹凸を助長する処理を行った基体の断面構造を示す図である。
【図４】本発明の薄膜構造体の一例を示す模式図である。
【図５】本発明の薄膜構造体の他の例を示す模式図である。
【図６】本発明の薄膜構造体の他の例を示す模式図である。
【図７】本発明の薄膜構造体の他の例を示す模式図である。
【図８】本発明の薄膜構造体の他の例を示す模式図である。
【図９】本発明の薄膜構造体の他の例を示す模式図である。
【図１０】本発明の薄膜構造体を成膜する装置の構成を示す図である。
【図１１】本発明の薄膜構造体を成膜する他の装置の構成を示す図である。
【図１２】比較例２に用いた基体の構造を示す斜視図である。
【図１３】比較例４の薄膜構造体の模式図である。
【図１４】従来の成膜装置の構成を示す図である。
【図１５】改良した従来の成膜装置の構成を示す図である。
【符号の説明】
【００９８】
１，２，１０１，１０２  マグネトロンカソード
６，７，８６  シャッタ
１０，９０，１１０  基体
１１，１２  ターゲット室
１４，１５，１６，１０３，１０４  ガス導入管
２０，１２０  スパッタ室
３２，３４，３６，３８  凹凸構造膜
４２，４３，４４，４５，４６，４７，４８、４９  板状金属
５０  板状構造体
５２，５３，５６，５７，５８，５９  板状誘電体
６２  空隙
６８  微粒子が形成された層
７０  ガラス基板
７２，７３  凹凸構造ガラス基板
７４，７５  透明誘電体膜
【図１】
2005181990.tif 000004
【図２】
2005181990.tif 000005
【図３】
2005181990.tif 000006
【図４】
2005181990.tif 000007
【図５】
2005181990.tif 000008
【図６】
2005181990.tif 000009
【図７】
2005181990.tif 000010
【図８】
2005181990.tif 000011
【図９】
2005181990.tif 000012
【図１０】
2005181990.tif 000013
【図１１】
2005181990.tif 000014
【図１２】
2005181990.tif 000015
【図１３】
2005181990.tif 000016
【図１４】
2005181990.tif 000017
【図１５】
2005181990.tif 000018